(57)【要約】【課題】    研磨剤由来の研磨粒子や有機残渣の除去性、ならびに絶縁膜上の金属残渣の除去性に優れかつ、銅配線の耐腐食性に優れた銅配線半導体用洗浄剤を提供することを目的とする。【解決手段】    銅または銅合金配線を形成する半導体製造工程中の化学的機械的研磨の後に続く工程において使用される洗浄剤であって環状ポリアミン（Ａ）、水酸基を２〜５個含むポリフェノール系還元剤（Ｂ）、第４級アンモニウムヒドロキシド（Ｃ）、アスコルビン酸（Ｄ）、および水を必須成分とすることを特徴とする銅配線半導体用洗浄剤を用いる。【選択図】 なし【特許請求の範囲】
【請求項１】
銅または銅合金配線を形成する半導体製造工程中の化学的機械的研磨の後に続く工程において使用される洗浄剤であって、下記一般式（１）で表される環状ポリアミン（Ａ１）または下記一般式（２）で表される環状ポリアミン（Ａ２）、水酸基を２〜５個含むポリフェノール系還元剤（Ｂ）、第４級アンモニウムヒドロキシド（Ｃ）、アスコルビン酸（Ｄ）、および水を必須成分として含有することを特徴とする銅配線半導体用洗浄剤。
【化１】
2011205011.tif 000011
［式（１）中のＲ１は水素原子、アルキル基、アミノアルキル基またはヒドロキシアルキル基；Ｒ２はアルキル基、アミノアルキル基またはヒドロキシアルキル基を表す。］
【化２】
2011205011.tif 000012
［式（２）中のＲ３はアミノアルキル基を表す。］
【請求項２】
該ポリフェノール系還元剤（Ｂ）が没食子酸である請求項１の銅配線半導体用洗浄剤。
【請求項３】
該第４級アンモニウムヒドロキシド（Ｃ）が、下記一般式（３）で表される第４級アンモニウムヒドロキシド（Ｃ１）である請求項１または２記載の銅配線半導体用洗浄剤。
【化３】
2011205011.tif 000013
［式（３）中のＲ４〜Ｒ７はそれぞれ独立に炭素数１〜４のアルキル基またはヒドロキシアルキル基を表す。］
【請求項４】
請求項１〜３いずれかの洗浄剤を、銅または銅合金配線を形成する半導体製造工程中の化学的機械的研磨の後に続く工程において使用して製造された半導体基板および半導体素子。
【発明の詳細な説明】
【技術分野】
【０００１】
本発明は、半導体の製造工程における化学的機械的研磨（以下、「化学的機械的研磨」をＣＭＰと略称する。）工程の後の洗浄工程に用いられる洗浄剤（以下、ＣＭＰ後洗浄剤と略記する。）に関するものであって、特に表面に銅または銅合金の配線が施された半導体のＣＭＰ後洗浄剤に関する。
【背景技術】
【０００２】
シリコン半導体に代表される半導体素子は、高性能化、小型化等の市場ニーズに対応して微細化、高集積化が進んでいる。これに伴い微細な配線パターンを作成するための高度な平坦化技術が必須となり、半導体の製造工程において、ウェハ表面をアルミナやシリカの微粒子を含む研磨スラリー（以下、ＣＭＰスラリーと略称する。）を用いて研磨するＣＭＰ工程が導入されている。
【０００３】
しかしながらこのＣＭＰ工程では、ＣＭＰスラリー中のアルミナやシリカなどの研磨微粒子（以下、「研磨微粒子」を砥粒と略記する。）、研磨を促進するために添加された硝酸鉄水溶液、金属腐食抑制目的で添加されている防食剤、研磨された銅配線金属、銅配線のサイドで用いられる亜鉛やマグネシウム金属の残渣などが、研磨後のウェハ上に残留しやすい。これら残留物は配線間の短絡など半導体の電気的な特性に悪影響を及ぼすため、これら残留物を除去し、ウェハ表面を清浄化する必要がある。
【０００４】
このＣＭＰ工程後の洗浄工程に用いる洗浄剤として、クエン酸やシュウ酸等の有機酸を主成分とする酸性の洗浄剤が知られている（特許文献１）。しかしこれらの洗浄剤は、金属残渣物の除去性に優れているものの、銅配線に対する腐食が大きいという問題がある。
【０００５】
この腐食を改善するため、銅配線に対して腐食性の小さい鎖状アルカノールアミンを主成分とするアルカリ性の洗浄剤が知られている（特許文献２）。これらの洗浄剤は、銅配線の腐食性が低く、またＣＭＰスラリー中に添加された防食剤に由来する有機残渣の除去性に優れているものの、金属残渣除去性が低いという問題がある。
【０００６】
さらに、鎖状アルカノールアミンを主成分とするアルカリ性の洗浄剤にコハク酸やシュウ酸等の有機酸を添加することにより、金属残渣除去性を付与した洗浄剤が知られている（特許文献３）。しかしこれらの洗浄剤は、金属残渣の除去性、有機残渣の除去性に優れているものの、コハク酸やシュウ酸等の有機酸を添加したことによって銅配線に対する腐食性が高く、微細化の進んだ近年の銅配線形成プロセスには適用できなくなっている。
【先行技術文献】
【特許文献】
【０００７】
【特許文献１】特開２００１−７０７１号公報
【特許文献２】特開平１１−７４２４３号公報
【特許文献３】特表２００３−５３６２５８号公報
【発明の概要】
【発明が解決しようとする課題】
【０００８】
そこで本発明は、銅配線を腐食させることなく、ＣＭＰ工程後のウェハ上に残留する成分（ＣＭＰスラリー中のアルミナやシリカなどの砥粒、研磨を促進するために添加された硝酸鉄水溶液、配線金属の腐食抑制の目的で添加されている防食剤、および研磨された銅配線金属や銅配線のサイドで用いられる亜鉛、マグネシウム金属の残渣）の除去性に優れる銅および銅合金配線半導体用の洗浄剤を提供することを目的とする。
【課題を解決するための手段】
【０００９】
本発明者らは、上記の目的を達成するべく検討を行った結果、本発明に到達した。すなわち、本発明は、銅または銅合金配線を形成する半導体製造工程中の化学的機械的研磨の後に続く工程において使用される洗浄剤であって、特定の化学構造式で表される環状ポリアミン（Ａ１）または環状ポリアミン（Ａ２）、水酸基を２〜５個含むポリフェノール系還元剤（Ｂ）、第４級アンモニウムヒドロキシド（Ｃ）、アスコルビン酸（Ｄ）、および水を必須成分とすることを特徴とする銅配線半導体用洗浄剤である。
【発明の効果】
【００１０】
本発明の銅配線半導体用洗浄剤は、研磨剤由来の砥粒の除去性や絶縁膜上の金属残渣の除去性に優れ、かつ銅配線の耐腐食性に優れている。
また、半導体製造工程におけるＣＭＰ工程の後の工程において、本発明の洗浄剤を用いることにより、
また、半導体製造工程におけるＣＭＰ工程の後の工程において本発明の洗浄剤を用いることにより、接触抵抗に優れ、かつ配線の短絡がない半導体基板又は半導体素子が容易に得られる。
【発明を実施するための形態】
【００１１】
本発明の銅配線半導体用洗浄剤は、下記一般式（１）で表される環状ポリアミン（Ａ１）または下記一般式（２）で表される環状ポリアミン（Ａ２）、水酸基を２〜５個含むポリフェノール系還元剤（Ｂ）、第４級アンモニウムヒドロキシド（Ｃ）、アスコルビン酸（Ｄ）、および水を必須成分とする。
【００１２】
本発明の環状ポリアミン（Ａ）は、下記一般式（１）で表される環状ポリアミン（Ａ１）、または下記一般式（２）で表される環状ポリアミン（Ａ２）が挙げられる。
【００１３】
【化１】
2011205011.tif 000002
【００１４】
［式（１）中のＲ１は水素原子、アルキル基、アミノアルキル基またはヒドロキシアルキル基；Ｒ２はアルキル基、アミノアルキル基またはヒドロキシアルキル基を表す。］
【００１５】
【化２】
2011205011.tif 000003
【００１６】
［式（２）中のＲ３はアミノアルキル基を表す。］
【００１７】
環状ポリアミン（Ａ１）としては、上記の一般式（１）のＲ１位に水素原子を有しかつ、Ｒ２位にアルキル基を有する環状ポリアミン（Ａ１１）；アミノアルキル基またはヒドロキシアルキル基を有する環状ポリアミン（Ａ１２）；Ｒ１位とＲ２位の両方にアルキル基を有する環状ポリアミン（Ａ１３）；Ｒ１位にアルキル基、かつＲ２位にアミノアルキル基またはヒドロキシアルキル基を有する環状ポリアミン（Ａ１４）；Ｒ１位とＲ２位のいずれにもアミノアルキル基またはヒドロキシアルキル基を有する環状ポリアミン（Ａ１５）が挙げられる。
環状ポリアミン（Ａ１）としては、上記の一般式（１）のＲ１位に水素原子を有しかつ、Ｒ２位にアルキル基を有する環状ポリアミン（Ａ１１）；アミノアルキル基またはヒドロキシアルキル基を有する環状ポリアミン（Ａ１２）；Ｒ１位とＲ２位の両方にアルキル基を有する環状ポリアミン（Ａ１３）；Ｒ１位にアルキル基、かつＲ２位にアミノアルキル基またはヒドロキシアルキル基を有する環状ポリアミン（Ａ１４）；Ｒ１位とＲ２位のいずれにもアミノアルキル基を有する環状ポリアミン（Ａ１５）が挙げられる。
【００１８】
環状ポリアミン（Ａ１１）としては、Ｎ−メチルピペラジン、Ｎ−エチルピペラジン、Ｎ−イソブチルピペラジン等が挙げられる。
【００１９】
環状ポリアミン（Ａ１２）としては、Ｎ−アミノメチルピペラジン、Ｎ−アミノエチルピペラジン、Ｎ−アミノプロピルピペラジン、Ｎ−ヒドロキシメチルピペラジン、Ｎ−ヒドロキシエチルピペラジン、Ｎ−ヒドロキシプロピルピペラジン等が挙げられる。
【００２０】
環状ポリアミン（Ａ１３）としては、１，４−ジメチルピペラジン、１，４−ジエチルピペラジン、１，４−ジイソプロピルピペラジン、１，４−ジブチルピペラジン等が挙げられる。
【００２１】
環状ポリアミン（Ａ１４）としては、１−アミノメチル−４−メチルピペラジン、１−ヒドロキシメチル−４−メチルピペラジン、１−アミノエチル−４−エチルピペラジン、１−ヒドロキシエチル−４−エチルピペラジン等が挙げられる。
【００２２】
環状ポリアミン（Ａ１５）としては、１，４−（ビスアミノエチル）ピペラジン、１，４−（ビスヒドロキシエチル）ピペラジン、１，４−（ビスアミノプロピル）ピペラジン、１，４−（ビスヒドロキシプロピル）ピペラジン、１−アミノエチル−４−ヒドロキシエチルピペラジン、１−アミノプロピル−４−ヒドロキシプロピルピペラジン等が挙げられる。
【００２３】
環状ポリアミン（Ａ２）としては、上述の一般式（２）のＲ３位に炭素数２〜４のアミノアルキル基を有するものが挙げられる。
具体的には、Ｎ−アミノエチルモルホリン、Ｎ−アミノプロピルモルホリン、Ｎ−アミノイソブチルモルホリン等が挙げられる。
【００２４】
これらの環状ポリアミン（Ａ）のうち、銅配線耐腐食性とＣＭＰ工程後のウェハ上に残留する有機残渣の除去性の観点から好ましくは、上述の一般式（１）のＲ１またはＲ２位にアミノアルキル基またはヒドロキシアルキル基を有する環状ポリアミン（Ａ１２）、環状ポリアミン（Ａ１４）、環状ポリアミン（Ａ１５）、および上述の一般式（２）のＲ３位にアミノアルキル基を有する環状ポリアミン（Ａ２）である。
さらにＣＭＰ工程後のウェハ上に残留する砥粒の除去性の観点からより好ましくは、上述の一般式（１）のＲ１またはＲ２位にアミノアルキル基を有する環状ポリアミンであり、特に好ましくは、アミノアルキル基の炭素数が１〜３であるＮ−アミノアルキルピペラジン、１，４−（ビスアミノアルキル）ピペラジンである。
【００２５】
環状ポリアミン（Ａ）の含有量は、銅配線耐腐食性および有機残渣除去性の観点から、環状ポリアミン（Ａ）、水酸基を２〜５個含むポリフェノール系還元剤（Ｂ）、第４級アンモニウムヒドロキシド（Ｃ）、アスコルビン酸（Ｄ）および水の合計重量に基づいて、通常０．００１〜５重量％であり、好ましくは０．００５〜２重量％、さらに好ましくは０．０１〜１重量％、特に好ましくは０．０１〜０．５重量％である。
【００２６】
水酸基を２〜５個含むポリフェノール系還元剤（Ｂ）としては、ベンゼン環、芳香環などに２〜５個の水酸基が結合したフェノール骨格を含む化合物であり、カルボキシル基などの他の官能基を含んでいても差しつかえない。
具体的には、水酸基を２個含むポリフェノール系還元剤としては、カテコール、カフェー酸、アリザリン、エンドクロシン、ウルシオール、フラボン、レゾルシノール、ヒドロキノン等が挙げられる。
水酸基を３個含むポリフェノール系還元剤としてはエモジン、ピロガロール、没食子酸が挙げられる。
水酸基を４個または５個含むポリフェノール系還元剤としては、ケルセチン、カテキン、アントシアニン等が挙げられる。
【００２７】
これらの還元剤（Ｂ）のうち、銅配線耐腐食性の観点から、好ましくは水酸基を３〜５個含むポリフェノール系還元剤であり、洗浄剤中における経時化学安定性の観点からより好ましくは没食子酸、ピロガロール、カテキンが挙げられる。さらに、金属残渣除去性の観点から、分子中にカルボキシル基を有する没食子酸が特に好ましい。
【００２８】
水酸基を２〜５個含むポリフェノール系還元剤（Ｂ）の含有量は、銅配線耐腐食性と金属残渣除去性の観点から、環状ポリアミン（Ａ）、水酸基を２〜５個含むポリフェノール系還元剤（Ｂ）、第４級アンモニウムヒドロキシド（Ｃ）、アスコルビン酸（Ｄ）および水の合計重量に基づいて、通常０．００１〜５重量％であり、好ましくは０．００１〜２重量％、さらに好ましくは０．０１〜１重量％、特に好ましくは０．０５〜０．５重量％である。
【００２９】
第４級アンモニウムヒドロキシド（Ｃ）としては、アルキル基、アルケニル基、アリル基、アラルキル基、またはこれらの１部がヒドロキシ基で置換された炭化水素基が４級窒素原子に結合したカチオンとヒドロキシアニオンで構成された塩が挙げられる。
【００３０】
好ましくは、下記一般式（３）で表される第４級アンモニウムヒドロキシド（Ｃ１）が挙げられる。
【００３１】
【化３】
2011205011.tif 000004
【００３２】
［式（３）中のＲ４〜Ｒ７はそれぞれ独立に炭素数１〜４のアルキル基またはヒドロキシアルキル基を表す。］
【００３３】
具体的には、炭素数１〜４のアルキル基またはヒドロキシアルキル基を有するテトラアルキルアンモニウム塩、トリアルキル−ヒドロキシアルキルアンモニウム塩、ジアルキル−ビス（ヒドロキシアルキル）アンモニウム塩及びトリス（ヒドロキシアルキル）アルキルアンモニウム塩などが挙げられる。
【００３４】
これらの第４級アンモニウムヒドロキシド（Ｃ）のうち、有機残渣除去性の観点から、テトラアルキルアンモニウムヒドロキシド、（ヒドロキシアルキル）トリアルキルアンモニウムヒドロキシド、ビス（ヒドロキシアルキル）ジアルキルアンモニウムヒドロキシド及びトリス（ヒドロキシアルキル）アルキルアンモニウムヒドロキシドが好ましい。
さらに、銅配線耐腐食性の観点からテトラアルキルアンモニウムヒドロキシド及び（ヒドロキシアルキル）トリアルキルアンモニウムヒドロキシドが好ましく、より好ましくは、テトラメチルアンモニウムヒドロキシド、テトラエチルアンモニウムヒドロキシド、（ヒドロキシエチル）トリメチルアンモニウムヒドロキシド(コリン)が好ましく、特に好ましくは、テトラメチルアンモニウムヒドロキシドである。
【００３５】
第４級アンモニウムヒドロキシド（Ｃ）の含有量は、有機残渣除去性および銅配線耐腐食性の観点から、環状ポリアミン（Ａ）、水酸基を２〜５個含むポリフェノール系還元剤（Ｂ）、第４級アンモニウムヒドロキシド（Ｃ）、アスコルビン酸（Ｄ）および水の合計重量に基づいて、通常０．０１〜１０重量％であり、好ましくは０．０２〜５重量％、さらに好ましくは０．０５〜２重量％である。
【００３６】
本発明の銅配線半導体用洗浄剤は、アスコルビン酸（Ｄ）が必須成分であり、具体的には、Ｌ−（＋）−アスコルビン酸、Ｄ−（＋）−アスコルビン酸（慣用名でエリソルビン酸と呼ばれる）が挙げられる。
アスコルビン酸（Ｄ）は、水酸基を２〜５個含むポリフェノール系還元剤（Ｂ）に対する酸化抑制機能および金属残渣除去性を向上させる機能を有しており、もしアスコルビン酸（Ｄ）を含有しない場合、銅配線耐腐食性と金属残渣除去性の両性能を満足することができない。
【００３７】
アスコルビン酸（Ｄ）の含有量は、銅配線耐腐食性と金属残渣除去性の観点から、環状ポリアミン（Ａ）、水酸基を２〜５個含むポリフェノール系還元剤（Ｂ）、第４級アンモニウムヒドロキシド（Ｃ）、アスコルビン酸（Ｄ）および水の合計重量に基づいて、通常０．０１〜５重量％であり、好ましくは０．０５〜３重量％、さらに好ましくは０．１〜２重量％、特に好ましくは０．１〜１重量％である。
【００３８】
本発明の銅配線半導体用洗浄剤は、水が必須成分であり、具体的には、電気伝導率（μＳ／ｃｍ；２５℃）が小さいものが挙げられる。具体的には、電気伝導率はが、有機残渣および金属残渣の除去性、入手のしやすさ、及び銅配線の再汚染（水中の金属イオンの銅配線への再付着）防止の観点から、通常０．０５５〜０．２、好ましくは０．０５６〜０．１、さらに好ましくは０．０５７〜０．０８である。このような電気伝導率が小さい水としては、超純水が好ましい。
なお、電気伝導率は、ＪＩＳ  Ｋ０４００−１３−１０：１９９９に準拠して測定される。
【００３９】
水の含有量は、有機残渣除去性および金属残渣の除去性及び溶液粘度の観点から、環状ポリアミン（Ａ）、水酸基を２〜５個含むポリフェノール系還元剤（Ｂ）、第４級アンモニウムヒドロキシド（Ｃ）、アスコルビン酸（Ｄ）および水の合計重量に基づいて、通常６９．０〜９９．９重量％であり、好ましくは７９．０〜９９．５重量％、さらに好ましくは８９．０〜９９．０重量％、特に好ましくは９２．０〜９９．０重量％である。
【００４０】
本発明の銅配線半導体用洗浄剤は、必須成分である環状ポリアミン（Ａ）、水酸基を２〜５個含むポリフェノール系還元剤（Ｂ）、第４級アンモニウムヒドロキシド（Ｃ）、アスコルビン酸（Ｄ）、水以外に、必要に応じて、その他の成分として界面活性剤（Ｅ１）、水酸基を２〜５個含むポリフェノール系還元剤（Ｂ）以外の還元剤（Ｅ２）、錯化剤（Ｅ３）などを添加してもよい。
【００４１】
界面活性剤（Ｅ１）は、有機残渣除去性および金属不純物除去性向上の観点から添加することができる。
このような界面活性剤としては、非イオン性界面活性剤、アニオン性界面活性剤、カチオン性界面活性剤及び両性界面活性剤が挙げられる。
界面活性剤を添加する場合、界面活性剤の含有量は、洗浄剤の表面張力を低下させるのに必要な量でよく、本発明の銅配線半導体用洗浄剤の重量に基づいて、通常０．００１〜１重量％、好ましくは０．００５〜０．３重量％、特に好ましくは０．０１〜０．１重量％である。
【００４２】
水酸基を２〜５個含むポリフェノール系還元剤（Ｂ）以外の還元剤（Ｅ２）としては、有機還元剤及び無機還元剤が挙げられる。
有機還元剤としては、シュウ酸またはその塩、シュウ酸水素またはその塩、炭素数６〜９のアルデヒド等、水酸基を１個含む炭素数６〜３０のフェノール化合物やベンズアルデヒド等が挙げられ、無機還元剤としては、亜硫酸またはその塩、チオ硫酸またはその塩等が挙げられる。
【００４３】
これらの還元剤（Ｅ２）のうち、水溶性及び銅配線耐腐食性の観点から、有機還元剤が好ましく、さらに好ましくは脂肪族有機還元剤、特に好ましくはシュウ酸またはその塩である。さらに、錯化作用の観点等から、シュウ酸塩が好ましく、さらに好ましくはシュウ酸アンモニウムである。
【００４４】
これらの還元剤を添加する場合、還元剤（Ｅ２）の含有量は、銅配線の腐食抑制性向上の観点から、本発明の銅配線半導体用洗浄剤の重量に基づいて、通常０．００１〜１．０重量％、さらに好ましくは０．０１〜０．５重量％、特に好ましくは０．０５〜０．１重量％である。これらの還元剤、すなわち水酸基を２〜５個含むポリフェノール系以外の還元剤の含有量が１．０重量％より多くなると銅配線耐腐食性が逆に低下してしまう。
【００４５】
錯化剤（Ｅ３）としては、炭素数１〜６の芳香族又は脂肪族ヒドロキシカルボン酸（またはその塩）、炭素数９〜２３のヒドロキシル基かカルボキシル基の少なくとも一方を有する複素環式化合物、炭素数６〜９のホスホン酸（またはその塩）等が挙げられる。
【００４６】
これらの錯化剤（Ｅ３）のうち、銅配線腐食性向上の観点から、脂肪族ヒドロキシカルボン酸（またはその塩）及びポリカルボン酸（またはその塩）が好ましく、脂肪族ヒドロキシカルボン酸（またはその塩）が特に好ましい。
【００４７】
錯化剤を添加する場合、錯化剤（Ｅ３）の含有量は、銅配線耐腐食性向上の観点から、本発明の銅配線半導体用洗浄剤の重量に基づいて、通常０．００１〜０．５重量％であり、好ましくは０．０１〜０．３重量％、特に好ましくは０．０５〜０．１重量％である。錯化剤（Ｅ３）の含有量が０．５重量％より多くなると銅配線耐腐食効果が低下する。
【００４８】
本発明の銅配線半導体用洗浄剤は、環状ポリアミン（Ａ）、水酸基を２〜５個含むポリフェノール系還元剤（Ｂ）、第４級アンモニウムヒドロキシド（Ｃ）、アスコルビン酸（Ｄ）、および必要によりその他の成分を水と混合することによって製造することができる。
混合する方法としては、特に限定されないが、容易かつ短時間で均一に混合できるという観点等から、水と水酸基を２〜５個含むポリフェノール系還元剤（Ｂ）とアスコルビン酸（Ｄ）を混合し、続いて環状ポリアミン（Ａ）と第４級アンモニウムヒドロキシド（Ｃ）、必要によりその他の成分を混合する方法が好ましい。
均一混合する際の温度及び時間には制限はなく、製造する規模や設備等に応じて適宜決めることができる。
混合装置としては、撹拌機又は分散機等が使用できる。撹拌機としては、メカニカルスターラー及びマグネチックスターラー等が挙げられる。分散機としては、ホモジナイザー、超音波分散機、ボールミル及びビーズミル等が挙げられる。
【００４９】
本発明の銅配線半導体用洗浄剤は、銅配線を有する半導体基板、半導体素子、半導体洗浄性評価用の銅メッキ基板など、また記録媒体磁気ディスク用のアルミニウム基板、ガラス状炭素基板、ガラス基板、セラミックス基板など、また液晶用ガラス基板、太陽電池用ガラス基板などを洗浄する洗浄方法に使用することができる。
【００５０】
銅配線を有する半導体基板又は半導体素子などを洗浄する洗浄方法としては、枚葉方式とバッチ方式が挙げられる。枚葉方式は、一枚ずつ半導体基板又は半導体素子を回転させ、銅配線半導体用洗浄剤を注入しながら、ブラシを用いて洗浄する方法であり、バッチ方式とは複数枚の半導体基板又は半導体素子を銅配線半導体用洗浄剤に漬けて洗浄する方法である。
【００５１】
本発明の銅配線半導体用洗浄剤は、銅配線を有する半導体基板又は半導体素子を製造する過程において、レジスト現像後、ドライエッチング後、ウェットエッチング後、ドライアッシング後、レジスト剥離後、ＣＭＰ処理前後及びＣＶＤ処理前後等の洗浄工程に使用できる。特に、有機残渣除去性と金属不純物除去性の観点から、ＣＭＰ処理後の洗浄工程に用いることが好ましい。
【実施例】
【００５２】
以下、実施例及び比較例により本発明をさらに説明するが、本発明はこれらに限定されるものではない。以下、特に定めない限り、％は重量％、部は重量部を示す。
【００５３】
以下に、実施例１〜６と比較例１〜８の銅配線半導体用洗浄剤の調製について説明をする。
【００５４】
実施例１ 
ポリエチレン製３００ｍｌ容器に、Ｎ−アミノエチルピペラジン（Ａ−１）（純度９９％、和光純薬製）０．０７部、没食子酸（Ｂ−１）（商品名：没食子酸一水和物、純度９９％、和光純薬製）０．０５部を加えた。次に、テトラメチルアンモニウムヒドロキシド２５％水溶液（Ｃ−１）（商品名：２５％ＴＭＡＨ、純度２５％水溶液、多摩化学社製）０．２８部、Ｌ−アスコルビン酸（Ｄ−１）（商品名：Ｌ（＋）−アスコルビン酸、純度９９．５％、ナカライテスク製）０．１８部を加えた後、合計重量が１００部になるように水（Ｗ）９９．４部加えた。マグネチックスターラーで撹拌して、本発明の銅配線半導体用洗浄剤（Ｆ−１）を得た。
【００５５】
実施例２
実施例１において、（Ａ−１）の代わりに、Ｎ−イソブチルピペラジン（Ａ−２）（純度９８％、和光純薬製）０．１０部を用い、（Ｃ−１）の配合量を０．４０部に変更し、合計重量が１００部になるように水を加えた以外は、実施例１と同様の操作を行い、本発明の銅配線半導体用洗浄剤（Ｆ−２）を得た。
【００５６】
実施例３
実施例１において、（Ａ−１）の代わりに、Ｎ−ヒドロキシプロピルピペラジン（Ａ−３）（純度９８％、和光純薬製）０．１３部を用い、（Ｃ−１）の配合量を０．５２部に変更し、合計重量が１００部になるように水を加えた以外は、実施例１と同様の操作を行い、本発明の銅配線半導体用洗浄剤（Ｆ−３）を得た。
【００５７】
実施例４
実施例１において、（Ａ−１）の代わりに、１，４−ジメチルピペラジン（Ａ−４）（純度９８％、広栄化学製）０．０８部を用い、（Ｃ−１）の代わりに、テトラエチルアンモニウムヒドロキシド２５％水溶液（Ｃ−２）（純度２５％水溶液、和光純薬製）０．３２部に変更し、（Ｄ−１）の代わりに、Ｄ−アスコルビン酸（Ｄ−２）（商品名：Ｄ（＋）−アスコルビン酸、純度９９．５％、ナカライテスク製）０．１８部に変更し、合計重量が１００部になるように水を加えた以外は、実施例１と同様の操作を行い、本発明の銅配線半導体用洗浄剤（Ｆ−４）を得た。
【００５８】
実施例５
実施例４において、（Ａ−４）の代わりに、１，４−（ビスアミノプロピル）ピペラジン（Ａ−５）（純度９８％、広栄化学製）０．０８部を用い、（Ｃ−２）の代わりに、テトラメチルアンモニウムヒドロキシド２５％水溶液（Ｃ−１）０．５２部に変更し、合計重量が１００部になるように水を加えた以外は、実施例４と同様の操作を行い、本発明の銅配線半導体用洗浄剤（Ｆ−５）を得た。
【００５９】
実施例６
実施例５において、（Ａ−５）の代わりに、Ｎ−アミノエチルモルホリン（Ａ−６）（純度９８％、広栄化学製）０．０８部を用い、（Ｃ−１）の配合量を０．３２部に変更し、合計重量が１００部になるように水を加えた以外は、実施例１と同様の操作を行い、本発明の銅配線半導体用洗浄剤（Ｆ−６）を得た。
【００６０】
実施例１〜６における本発明の銅配線半導体用洗浄剤（Ｆ−１）〜（Ｆ−６）について、表１に各成分の含有量を重量％で示した。
なお、第４級アンモニウムヒドロキシド（Ｃ）の含有量は、配合した第４級アンモニウムヒドロキシド水溶液を固形分に換算して重量％で示した。また、用いた環状ポリアミン（Ａ）について、上述の一般式（１）および一般式（２）におけるＲ１〜Ｒ３位の結合基を示した。
【００６１】
【表１】
2011205011.tif 000005
【００６２】
表１中の化合物名の略称は以下の化合物を示す。
ＴＭＡＨ（Ｃ−１）：テトラメチルアンモニウムヒドロキシド
ＴＥＡＨ（Ｃ−２）：テトラエチルアンモニウムヒドロキシド
【００６３】
比較例１
実施例１において、没食子酸（Ｂ）を配合しない以外は、実施例１と同様な操作を行い、比較のための銅配線半導体用洗浄剤（Ｆ’−１）を得た。
【００６４】
比較例２
実施例２において、Ｌ−アスコルビン酸（Ｄ−１）を配合しない以外は、実施例２と同様な操作を行い、比較のための銅配線半導体用洗浄剤（Ｆ’−２）を得た。
【００６５】
比較例３
実施例３において、（Ａ−１）の代わりに、本発明の環状ポリアミンには該当しないピペラジン（Ａ’−１）（純度９８％、広栄化学製）０．１３部を用いた以外は、実施例３と同様な操作を行い、比較のための銅配線半導体用洗浄剤（Ｆ’−３）を得た。
【００６６】
比較例４
実施例６において、（Ａ−６）の代わりに、環状モノアミンであるＮ−メチルモルホリン（Ａ’−２）（純度９８％、広栄化学製）０．０８部を用いた以外は、実施例６と同様な操作を行い、比較のための銅配線半導体用洗浄剤（Ｆ’−４）を得た。
【００６７】
比較例５
実施例３において、（Ａ−３）の代わりに、環状モノアミンである４−ピコリン（Ａ’−３）（純度９７％、広栄化学製）０．０８部を用いた以外は、実施例３と同様な操作を行い、比較のための銅配線半導体用洗浄剤（Ｆ’−５）を得た。
【００６８】
比較例６
実施例３において、（Ａ−３）の代わりに、鎖状モノアミンであるトリエタノールアミン（Ａ’−４）（純度９８％、和光純薬製）０．０８部を用いた以外は、実施例３と同様な操作を行い、比較のための銅配線半導体用洗浄剤（Ｆ’−６）を得た。
【００６９】
比較例７
実施例１において、（Ａ−１）の代わりに、鎖状ポリアミンであるテトラエチレンペンタミン（Ａ’−５）（商品名：ＡＦＲ−ＡＮ６、純度９９．２％、東ソー株式会社製）０．０８部を用いた以外は、実施例１と同様な操作を行い、比較のための銅配線半導体用洗浄剤（Ｆ’−７）を得た。
【００７０】
比較例８
実施例１において、没食子酸（Ｂ）とＬ−アスコルビン酸（Ｄ−１）を配合しない代わりに、その他の成分としてクエン酸（純度９９％、ナカライテスク製）０．２０部を配合した以外は、実施例１と同様な操作を行い、比較のための銅配線半導体用洗浄剤（Ｆ’−８）を得た。
【００７１】
比較例１〜８における比較のための銅配線半導体用洗浄剤（Ｆ‘−１）〜（Ｆ’−８）について、表２に各成分の含有量を重量％で示した。
なお、第４級アンモニウムヒドロキシド（Ｃ）の含有量は、配合した第４級アンモニウムヒドロキシド水溶液を固形分に換算して重量％で示した。また、用いた環状ポリアミン（Ａ）について、上述の一般式（１）および一般式（２）におけるＲ１〜Ｒ３位の結合基を示した。
【００７２】
【表２】
2011205011.tif 000006
【００７３】
表２中の化合物名の略称は表１と同じである。
【００７４】
実施例１〜６で作成した本発明の銅配線用半導体用洗浄剤（Ｆ−１）〜（Ｆ−６）、および比較例１〜８で作成した比較のための銅配線半導体用洗浄剤（Ｆ’−１）〜（Ｆ’−８）について、有機残渣除去性、砥粒除去性、金属残渣除去性、ならびに銅配線耐腐食性を以下の方法で測定し、評価した。評価結果を表３に示す。
【００７５】
【表３】
2011205011.tif 000007
【００７６】
＜有機残渣除去性の評価方法＞
有機残渣除去性の評価は、以下に示す手順によりおこなった。
（１）銅メッキされたシリコンウェハの洗浄
シリコンウェハに銅メッキが施されたウェハ（アドバンスマテリアルテクノロジー社製、「Ｃｕメッキ１００００Ａ  Ｗａｆｅｒ」、銅メッキの膜厚＝１．０μｍ）を、縦１．５ｃｍ×横１．５ｃｍに切断し、１０％酢酸水溶液中に１分間浸漬した後、水で洗浄した。
【００７７】
（２）有機残渣液の調製
ベンゾトリアゾール０．４ｇ、濃度３０％の過酸化水素水０．６ｇ、水２００ｇを混合し、塩酸でｐＨが３．０になるように調整し、有機残渣液を作成した。
【００７８】
（３）有機残渣を付着させた銅メッキウェハの作成
銅メッキウェハを（２）で調整した有機残渣液に６０秒間浸漬した後、水に６０秒間浸漬し、有機残渣を付着させた銅メッキウェハを作成した。
【００７９】
（４）銅メッキウェハに付着させた有機残渣量の確認
銅メッキウェハに付着した有機残渣量は、有機残渣物であるベンゾトリアゾールに由来する窒素の量を、Ｘ線光電子分光（ＸＰＳ）装置（アルバックファイ社製、ＥＳＣＡ−５４００型）を用いて測定することによって確認した。
具体的には、ＸＰＳを用いて、結合エネルギー３９７ｅＶ〜３９９ｅＶの範囲で光電子数の測定を行い、窒素に由来する３９７．５〜３９８．４ｅＶの範囲におけるピーク面積値を求めた。軟Ｘ線は、ＭｇＫα線（１２５３．６ｅＶ）を使用した。
【００８０】
（５）銅メッキウェハに付着させた有機残渣の除去
本発明及び比較用の銅配線半導体用洗浄剤各５０ｇに、（３）で作成した有機残渣を付着させた銅メッキウェハを３分間浸漬し、銅メッキウェハから有機残渣を除去した。その後、水１Ｌに６０秒間浸漬し、窒素気流でウェハ表面を乾燥させた。
【００８１】
（６）銅メッキウェハに残留した有機残渣量の確認
銅メッキウェハに残留した有機残渣量は、有機残渣物であるベンゾトリアゾールに由来する窒素の量を、（４）と同様に、ＸＰＳを用いて測定することによって確認した。
【００８２】
（７）有機残渣除去性の評価判定
（４）と（６）で測定した、２つのピーク面積値を下記数式（１）に代入し、有機残渣除去率を算出した。
【００８３】
【数１】
2011205011.tif 000008
【００８４】
Ｘａ：有機残渣除去前のベンゾトリアゾール由来の窒素のピーク面積値
Ｘｂ：有機残渣除去後のベンゾトリアゾール由来の窒素のピーク面積値
【００８５】
算出した有機残渣除去率から、以下の判定基準で有機残渣除去性を判定した。
○：有機残渣除去率が９０％以上
×：有機残渣除去率が９０％未満
【００８６】
＜砥粒除去性の評価方法＞
砥粒除去性の評価は、以下に示す手順によりおこなった。
（１）銅メッキされたシリコンウェハの洗浄
銅メッキされたシリコンウェハを有機残渣除去性の評価で用いたものと同様の方法で洗浄した。
【００８７】
（２）ＣＭＰスラリーによる汚染処理
洗浄した銅メッキされたシリコンウェハを、ＣＭＰスラリー（キャボット製、Ｗ７０００、砥粒の主成分ＳｉＯ２、平均粒子径０．２μｍ）に１分間浸漬した後、窒素ブローで乾燥させた。得られた汚染処理後ウェハを縦１．０ｃｍ×横１．５ｃｍに切断して評価用サンプルを得た。
【００８８】
（３）銅配線半導体用洗浄剤による洗浄
（２）で得られた評価用サンプルを、本発明と比較用の銅配線半導体用洗浄剤各１０ｇに浸漬し、２５℃で３分間静置した後、評価用サンプルを洗浄剤から取り出し、窒素ブローにて乾燥させた。
【００８９】
（４）洗浄後の評価サンプル表面のＳＥＭ観察  
（３）で得られた洗浄後の評価サンプルの表面を、ＳＥＭ（日立ハイテクノロジー社製、機種名Ｓ−４８００）を用い、１０，０００倍の倍率で観察した。
【００９０】
（５）砥粒除去性の評価判定
ＳＥＭ画像から、視野あたりの残存砥粒数が少ないほど砥粒除去性が優れていると判定した。
具体的には、視野あたりの残存砥粒数を確認し、以下の判定基準で判定した。
○：１０個未満
△：１０個〜２０個
×：２０個以上
【００９１】
＜金属残渣除去性の評価方法＞
金属残渣除去性の評価は、以下に示す手順によりおこなった。  
（１）酸化シリコン単層膜を有するウェハの前処理
酸化シリコン単層膜を有するシリコンウェハ（アドバンテック社製、「Ｐ−ＴＥＯＳ１．５μ」、酸化シリコンの膜厚＝１．５μｍ。）を、縦１．０ｃｍ×横２．０ｃｍの切片に切断し、１０％酢酸水溶液に１分間浸漬した後、水で洗浄した。
【００９２】
（２）金属イオンを含有する水溶液の調製
硝酸亜鉛０．１部、硝酸鉄０．１部および硝酸マグネシウム０．１部に、全量が１００ｇになるように水を加え、亜鉛、鉄、マグネシウムの金属イオンをそれぞれ０．１％含有する水溶液を調製した。
【００９３】
（３）金属イオン水溶液によるウェハの汚染処理  
前処理した酸化シリコン単層膜を有するウェハの切片を、金属イオンを含有する水溶液１０ｇに１分間浸漬した後、窒素ブローで乾燥させることにより、ウェハの表面に金属イオンを付着させた。
【００９４】
（４）ウェハの洗浄
汚染処理した酸化シリコン単層膜を有するウェハの切片を、銅配線半導体用洗浄剤各１０ｇに浸漬した。２５℃で３分間静置した後、洗浄剤から取り出した。
【００９５】
（５）ウェハの表面から洗浄剤中に溶出した金属イオン濃度の測定  
浸漬させた後の銅配線半導体用洗浄剤を５ｇ取り出し、硝酸水溶液でｐＨを３．０に調整した。
その後、全量が１０ｇになるまで水を加えて測定液とした。測定液中に含有する亜鉛、鉄、およびマグネシウム金属イオンの濃度を、ＩＣＰ−ＭＳ分析装置（誘導結合プラズマ質量分析装置）（アジレントテクノロジー社製、Ａｇｉｌｅｎｔ７５００ｃｓ型）を用いて測定した。
【００９６】
（６）ウェハの表面から洗浄剤中に溶出した金属イオンの溶出量の計算
下記数式（２）を用いて各金属イオンの溶出量を計算した。
【００９７】
【数２】
2011205011.tif 000009
【００９８】
Ｍｅｔａｌｃｏｎ：ＩＣＰ−ＭＳ分析で定量した測定液中の各金属イオン濃度（ｐｐｂ（ｎｇ／ｇ））
Ｇ１：試験片を浸漬させた銅配線半導体用洗浄剤の液量（ｇ）
Ｇ２：ｐＨ調整前に取り出した銅配線半導体用洗浄剤の液量（ｇ）
Ｇ３：測定液の液量（ｇ）
ＳSiO2：酸化シリコンの単層膜を有するウェハにおける酸化シリコン膜の面積（ｃｍ２）
【００９９】
（７）金属残渣除去性の評価判定
算出した各金属イオンの溶出量の合計量から、金属残渣除去性を評価し、ウェハ単位面積あたりの金属イオンの溶出量が多いほど、金属残渣除去性が優れていると判定した。
具体的には、以下の判定基準で金属残渣除去性を判定した。
○：１５ｎｇ／ｃｍ２以上
△：１０ｎｇ／ｃｍ２〜１５ｎｇ／ｃｍ２
×：１０ｎｇ／ｃｍ２未満
【０１００】
＜銅配線耐腐食性の評価方法＞
銅配線の耐腐食性評価は、以下に示す手順によりおこなった。  
（１）銅単層膜を有するウェハの前処理
銅単層膜を有するウェハ（アドバスマテリアルズテクノロジー製、シリコン基板に銅金属を膜厚２μｍで蒸着したもの）を、縦１．０ｃｍ×横２．０ｃｍの切片に切断し、１０％酢酸水溶液に１分間浸漬した後、水で洗浄した。
【０１０１】
（２）銅の溶出
前処理した銅単層膜を有するウェハの切片を、銅配線半導体用洗浄剤各１０ｇに浸漬し、２５℃で３分間静置した後、洗浄剤から取り出した。
【０１０２】
（３）銅イオン濃度の測定  
銅単層膜を有するウェハの切片を浸漬させた後の銅配線半導体用洗浄剤を５ｇ取り出し、硝酸水溶液でｐＨを３．０に調整した。その後、全量が１０ｇになるまで水を加えて測定液とした。
測定液中の銅イオン濃度を、ＩＣＰ−ＭＳ分析装置（誘導結合プラズマ質量分析装置）（アジレントテクノロジー社製、Ａｇｉｌｅｎｔ７５００ｃｓ型）を用いて測定した。
【０１０３】
（４）銅イオンの溶出量の算出
銅イオンの濃度を下記数式（３）に代入し、銅イオンの溶出量（ｎｇ／ｃｍ２）を算出した。
【０１０４】
【数３】
2011205011.tif 000010
【０１０５】
Ｃｕｃｏｎ：ＩＣＰ−ＭＳ分析で定量した測定液中の銅イオン濃度（ｐｐｂ（ｎｇ／ｇ））
Ｈ１：試験片を浸漬させた銅配線半導体用洗浄剤の液量（ｇ）
Ｈ２：ｐＨ調整前に取り出した銅配線半導体用洗浄剤の液量（ｇ）
Ｈ３：測定液の液量（ｇ）
ＳCU：銅の単層膜を有するウェハにおける銅単層膜の面積（ｃｍ２）
【０１０６】
（５）銅配線耐腐食性の評価判定
算出した銅イオンの溶出量から、銅配線耐腐食性を評価し、銅単層膜を有するウェハ単位面積あたりの銅イオンの溶出量が少ないほど、銅配線耐腐食性が優れていると判定した。具体的には、以下の判定基準で銅配線耐腐食性を判定した。
○：１５ｎｇ／ｃｍ２未満
△：１５ｎｇ／ｃｍ２〜２０ｎｇ／ｃｍ２
×：１０ｎｇ／ｃｍ２以上
【０１０７】
表３に示すように、実施例１〜６の本発明の銅配線半導体用洗浄剤は、評価した４つの項目すべてで良好な結果が得られた。
一方、水酸基を２〜５個含むポリフェノール系還元剤（Ｂ）を含まない比較例１は、銅配線耐腐食性が不良であり、アスコルビン酸（Ｄ）を含まない比較例２は金属残渣除去性と銅配線耐腐食性が不良であった。また、本発明に該当しない環状ポリアミンを含む比較例３、環状ポリアミン（Ａ）の代わりに環状モノアミンを含む比較例４と５、ならびに鎖状モノアミンを含む比較例６は、いずれも有機残渣除去性と砥粒除去性が不良であった。さらに、環状ポリアミン（Ａ）の代わりに鎖状ポリアミンを含む比較例７、ならびにアスコルビン酸（Ｄ）の代わりにクエン酸を含む比較例８は、銅配線耐腐食性が不良であった。
【産業上の利用可能性】
【０１０８】
本発明の銅配線半導体用洗浄剤は、研磨剤由来の有機残渣や砥粒の除去性、ならびに絶縁膜上の金属残渣の除去性に優れ、かつ銅配線の耐腐食性に優れているため、銅または銅合金配線を形成する半導体製造工程中のＣＭＰ工程の後に続く工程において使用される洗浄剤として好適に使用できる。